【手続補正書】
【提出日】平成28年9月28日(2016.9.28)
【手続補正１】
【補正対象書類名】明細書
【補正対象項目名】００８９
【補正方法】変更
【補正の内容】
【００８９】
【表２】
2016501917.tif 000001
本願は特許請求の範囲に記載の発明に係るものであるが、本願の開示は以下も包含する。
１．
少なくとも１つの多孔質層を含み、前記層が少なくとも１種のプロピレンポリマーを含有する、二軸配向された一層または多層の多孔質フィルムであって、
（ｉ）多孔質フィルムの多孔性が３０％〜８０％および
（ｉｉ）多孔質フィルムの透過性が≦８００秒（ガーレー値）であり、かつ
（ｉｉｉ）≧３００Ｎ／ｍｍ２の長手方向の弾性率および
（ｉｖ）≧３００Ｎ／ｍｍ２の短手方向の弾性率および
（ｖ）少なくとも０．３５ｇ／ｃｍ３の密度および
（ｖｉ）少なくとも０．３Ｎ／μｍの静的貫入抵抗および
（ｖｉｉ）１０〜１５０μｍの厚さを有する、フィルム。
２．
多孔性が、フィルム延伸の際にβ結晶性ポリプロピレンが転移することによって生成され、その際、フィルム中に少なくとも１種のβ晶核剤が存在していることを特徴とする上記１に記載のフィルム。
３．
プロピレンポリマーが、プロピレンホモポリマーおよび／またはプロピレンブロックコポリマーであることを特徴とする上記１または２に記載のフィルム。
４．
β晶核剤が、ピメリン酸および／もしくはスベリン酸のカルシウム塩ならびに／またはナノスケールの酸化鉄であることを特徴とする上記２または３に記載のフィルム。
５．
プロピレンホモポリマーおよびプロピレンブロックコポリマーを含有することを特徴とする上記１〜４のいずれか一つに記載のフィルム。
６．
プロピレンホモポリマー５０〜８５重量％、プロピレンブロックコポリマー１５〜５０重量％、およびβ晶核剤５０〜１０，０００ｐｐｍを含有することを特徴とする上記２〜５のいずれか一つに記載のフィルム。
７．
フィルムの密度が０．３５〜０．６ｇ／ｃｍ３、好ましくは０．３５〜０．５５ｇ／ｃｍ３の範囲内にあることを特徴とする上記１〜６のいずれか一つに記載のフィルム。
８．
１５〜１００μｍの厚さを有することを特徴とする上記１〜７のいずれか一つに記載のフィルム。
９．
プロピレンポリマーが、メタロセン触媒の使用によって製造されたのではないことを特徴とする上記１〜８のいずれか一つに記載のフィルム。
１０．
多孔質フィルムの透過性が２０〜≦８００秒、好ましくは５０〜８００秒、とりわけ１００〜６５０秒（ガーレー値）であることを特徴とする上記１〜９のいずれか一つに記載のフィルム。
１１．
長手方向でのフィルムの弾性率が３００〜３５００Ｎ／ｍｍ２、好ましくは４００〜２０００Ｎ／ｍｍ２、とりわけ６００〜１８００Ｎ／ｍｍ２であることを特徴とする上記１〜１０のいずれか一つに記載のフィルム。
１２．
短手方向でのフィルムの弾性率が４００〜３０００Ｎ／ｍｍ２、好ましくは５００〜２５００Ｎ／ｍｍ２、とりわけ６００〜２２００Ｎ／ｍｍ２であることを特徴とする上記１〜１１のいずれか一つに記載のフィルム。
１３．
１００℃および１時間での長手方向の収縮が≦１０％、好ましくは≦５％であることを特徴とする上記１〜１２のいずれか一つに記載のフィルム。
１４．
１００℃および１時間での短手方向の収縮が≦１０％、好ましくは≦５％であることを特徴とする上記１〜１３のいずれか一つに記載のフィルム。
１５．
本発明によるフィルムの貫入抵抗が、フィルム厚１μｍ当たり少なくとも０．３５Ｎであることを特徴とする上記１〜１４のいずれか一つに記載のフィルム。
１６．
（ｉ）一層または多層の多孔質ポリプロピレンフィルムが押出成形され、その際、プロピレンポリマーおよびβ晶核剤が押出機内で融解され、それからフラットノズルにより送り出しローラ上に押出成形される措置と、
（ｉｉ）続いて、押出成形された融体フィルムがβ晶を形成しながら冷却および凝固される措置と、
（ｉｉｉ）続いて、前記フィルムを長手方向に、その後で短手方向に延伸する措置と、  （ｉｖ）熱処理（熱固定）が実施され、その際、熱固定中の摂氏温度（ＴＦ）と熱固定時間の秒数（ｔＦ）の積が少なくとも３０００℃ｓ、好ましくは≧３５００℃ｓである（ＴＦ×ｔＦ≧３０００℃ｓ）措置と、
を含む方法により入手可能であることを特徴とする上記２〜１５のいずれか一つに記載のフィルム。
１７．
熱固定中の最高温度（ＴＦ）が≦１６０℃、好ましくは≦１５５℃であることを特徴とする上記１６に記載のフィルム。
１８．
フィルムの熱処置（熱固定）が、≧２０ｓ、好ましくは≧２５ｓの少なくとも１つの期間および１００〜１５０℃、好ましくは１２０〜１６０℃の範囲内の温度を含むことを特徴とする上記１６または１７に記載のフィルム。
１９．
熱固定での温度（ＴＦ）が短手方向延伸での温度（ＴＱ）より高く、短手方向延伸での温度（ＴＱ）はまた長手方向延伸での温度（ＴＬ）より高いことを特徴とする上記１６〜１８のいずれか一つに記載のフィルム。
２０．
（ｉ）一層または多層の多孔質ポリプロピレンフィルムが押出成形され、その際、プロピレンポリマーおよびβ晶核剤が押出機内で融解され、それからフラットノズルにより送り出しローラ上に押出成形される措置と、
（ｉｉ）続いて、押出成形された融体フィルムがβ晶を形成しながら冷却および凝固される措置と、
（ｉｉｉ）続いて、前記フィルムを長手方向に、その後で短手方向に延伸する措置と、  （ｉｖ）熱処理（熱固定）が実施され、その際、熱固定中の摂氏温度（ＴＦ）と熱固定時間の秒数（ｔＦ）の積が少なくとも３０００℃ｓ、好ましくは≧３５００℃ｓである（ＴＦ×ｔＦ≧３０００℃ｓ）措置と、
を含む上記２〜１９に記載のフィルムの製造方法。
２１．
措置（ｉ）〜（ｉｉｉ）と、（ｉｖ）に基づく熱処理（熱固定）とが、２つの別個のプロセスステップにおいて行われることを特徴とする上記２０に記載の方法。
２２．
熱固定中の最高温度（ＴＦ）が≦１６０℃、好ましくは≦１５５℃であることを特徴とする上記２０または２１に記載の方法。
２３．
フィルムの熱処理（熱固定）が、≧２０秒、好ましくは≧２５秒の少なくとも１つの期間および１００〜１５０℃、好ましくは１２０〜１６０℃の範囲内の温度を含むことを特徴とする上記２０、２１、または２２に記載の方法。
２４．
高エネルギーシステムまたは高出力システムでの、とりわけリチウムバッテリー、リチウムイオンバッテリー、リチウムポリマーバッテリー、およびアルカリ土類バッテリーでのセパレータとしての上記１〜１９のいずれか一つに記載のフィルムの使用。
２５．
上記１〜１９のいずれか一つに記載のフィルムを内包する高エネルギーシステムまたは高出力システム、とりわけリチウムバッテリー、リチウムイオンバッテリー、リチウムポリマーバッテリー、およびアルカリ土類バッテリー。
２６．
少なくとも１つの多孔質層を含み、前記層が少なくとも１種のプロピレンポリマーを含有する、二軸配向された一層または多層の多孔質フィルムであって、
（ｉ）多孔質フィルムの多孔性が３０％〜８０％および
（ｉｉ）多孔質フィルムの透過性が≦８００秒（ガーレー値）であり、かつ
（ｉｉｉ）≧３００Ｎ／ｍｍ２の長手方向の弾性率および
（ｉｖ）≧３００Ｎ／ｍｍ２の短手方向の弾性率および
（ｖ）少なくとも０．３５ｇ／ｃｍ３の密度および
（ｖｉ）短手方向収縮＜２％
（ｖｉｉ）１０〜１５０μｍの厚さを有する、フィルム。
２７．
少なくとも１つの多孔質層を含み、前記層が少なくとも１種のプロピレンポリマーを含有する、二軸配向された一層または多層の多孔質フィルムであって、
（ｉ）多孔質フィルムの多孔性が３０％〜８０％および
（ｉｉ）多孔質フィルムの透過性が≦８００秒（ガーレー値）であり、かつ
（ｉｉｉ）≧３００Ｎ／ｍｍ２の長手方向の弾性率および
（ｉｖ）≧３００Ｎ／ｍｍ２の短手方向の弾性率および
（ｖ）少なくとも０．３５ｇ／ｃｍ３の密度および
（ｖｉ）少なくとも０．２５Ｎ／μｍの動的貫入抵抗および
（ｖｉｉ）１０〜１５０μｍの厚さを有する、フィルム。
２８．
少なくとも１つの多孔質層を含み、前記層が少なくとも１種のプロピレンポリマーを含有する、二軸配向された一層または多層の多孔質フィルムであって、
（ｉ）多孔質フィルムの多孔性が３０％〜８０％および
（ｉｉ）多孔質フィルムの透過性が≦８００秒（ガーレー値）であり、かつ
（ｖ）少なくとも０．３５ｇ／ｃｍ３の密度および
（ｖｉ）少なくとも０．３Ｎ／μｍの静的貫入抵抗および
（ｖｉｉ）１０〜１５０μｍの厚さを有する、フィルム。
【手続補正２】
【補正対象書類名】特許請求の範囲
【補正対象項目名】全文
【補正方法】変更
【補正の内容】
【特許請求の範囲】
【請求項１】
少なくとも１つの多孔質層を含み、前記層が少なくとも１種のプロピレンポリマーを含有する、二軸配向された一層または多層の多孔質フィルムであって、
前記プロピレンポリマーが、プロピレンホモポリマーおよび／またはプロピレンブロックコポリマーであり、および
（ｉ）多孔質フィルムの多孔性が３０％〜８０％および
（ｉｉ）多孔質フィルムの透過性が≦８００秒（ガーレー値）であり、かつ
（ｉｉｉ）≧３００Ｎ／ｍｍ２の長手方向の弾性率および
（ｉｖ）≧３００Ｎ／ｍｍ２の短手方向の弾性率および
（ｖ）少なくとも０．３５ｇ／ｃｍ３の密度および
（ｖｉ）少なくとも０．３Ｎ／μｍの貫入抵抗および
（ｖｉｉ）１０〜１５０μｍの厚さを有し、
および該フィルムが、
（ｉ）一層または多層の多孔質ポリプロピレンフィルムが押出成形され、その際、プロピレンポリマーおよびβ晶核剤が押出機内で融解され、それからフラットノズルにより送り出しローラ上に押出成形される措置と、
（ｉｉ）続いて、押出成形された融体フィルムがβ晶を形成しながら冷却および凝固される措置と、
（ｉｉｉ）続いて、前記フィルムを長手方向に、その後で短手方向に延伸する措置と、  （ｉｖ）熱処理（熱固定）が実施され、その際、熱固定中の摂氏温度（ＴＦ）と熱固定時間の秒数（ｔＦ）の積が少なくとも３０００℃ｓ、好ましくは≧３５００℃ｓである（ＴＦ×ｔＦ≧３０００℃ｓ）措置と、
を含む方法により入手可能であり、および
熱固定中の最高温度（ＴＦ）が≦１６０℃であり、およびフィルムの熱処置（熱固定）が、≧２５ｓの少なくとも１つの期間および１００〜１６０℃の範囲内の温度を含む、
フィルム。
【請求項２】
多孔性が、フィルム延伸の際にβ結晶性ポリプロピレンが転移することによって生成され、その際、フィルム中に少なくとも１種のβ晶核剤が存在していることを特徴とする請求項１に記載のフィルム。
【請求項３】
β晶核剤が、ピメリン酸および／もしくはスベリン酸のカルシウム塩ならびに／またはナノスケールの酸化鉄であることを特徴とする請求項２に記載のフィルム。
【請求項４】
プロピレンホモポリマー５０〜８５重量％、プロピレンブロックコポリマー１５〜５０重量％、およびβ晶核剤５０〜１０，０００ｐｐｍを含有することを特徴とする請求項２または３に記載のフィルム。
【請求項５】
フィルムの密度が０．３５〜０．６ｇ／ｃｍ３の範囲内にあることを特徴とする請求項１〜４のいずれか一つに記載のフィルム。
【請求項６】
１５〜１００μｍの厚さを有することを特徴とする請求項１〜５のいずれか一つに記載のフィルム。
【請求項７】
プロピレンポリマーが、メタロセン触媒の使用によって製造されたのではないことを特徴とする請求項１〜６のいずれか一つに記載のフィルム。
【請求項８】
多孔質フィルムの透過性が２０〜≦８００秒（ガーレー値）であることを特徴とする請求項１〜７のいずれか一つに記載のフィルム。
【請求項９】
長手方向でのフィルムの弾性率が３００〜３５００Ｎ／ｍｍ２、好ましくは４００〜２０００Ｎ／ｍｍ２、とりわけ６００〜１８００Ｎ／ｍｍ２であることを特徴とする請求項１〜８のいずれか一つに記載のフィルム。
【請求項１０】
短手方向でのフィルムの弾性率が４００〜３０００Ｎ／ｍｍ２、好ましくは５００〜２５００Ｎ／ｍｍ２、とりわけ６００〜２２００Ｎ／ｍｍ２であることを特徴とする請求項１〜９のいずれか一つに記載のフィルム。
【請求項１１】
１００℃および１時間での長手方向の収縮が≦１０％、好ましくは≦５％であることを特徴とする請求項１〜１０のいずれか一つに記載のフィルム。
【請求項１２】
１００℃および１時間での短手方向の収縮が≦１０％、好ましくは≦５％であることを特徴とする請求項１〜１１のいずれか一つに記載のフィルム。
【請求項１３】
本発明によるフィルムの貫入抵抗が、フィルム厚１μｍ当たり少なくとも０．３５Ｎであることを特徴とする請求項１〜１２のいずれか一つに記載のフィルム。
【請求項１４】
熱固定での温度（ＴＦ）が短手方向延伸での温度（ＴＱ）より高く、短手方向延伸での温度（ＴＱ）はまた長手方向延伸での温度（ＴＬ）より高いことを特徴とする請求項１〜１３のいずれか一つに記載のフィルム。
【請求項１５】
（ｉ）一層または多層の多孔質ポリプロピレンフィルムが押出成形され、その際、プロピレンポリマーおよびβ晶核剤が押出機内で融解され、それからフラットノズルにより送り出しローラ上に押出成形される措置と、
（ｉｉ）続いて、押出成形された融体フィルムがβ晶を形成しながら冷却および凝固される措置と、
（ｉｉｉ）続いて、前記フィルムを長手方向に、その後で短手方向に延伸する措置と、  （ｉｖ）熱処理（熱固定）が実施され、その際、熱固定中の摂氏温度（ＴＦ）と熱固定時間の秒数（ｔＦ）の積が少なくとも３０００℃ｓである（ＴＦ×ｔＦ≧３０００℃ｓ）措置と、
を含む請求項１〜１４のいずれか一つに記載のフィルムの製造方法。
【請求項１６】
リチウムバッテリー、リチウムイオンバッテリー、リチウムポリマーバッテリー、アルカリ土類バッテリーまたは二重層コンデンサーでのセパレータとしての請求項１〜１４のいずれか一つに記載のフィルムの使用。
【請求項１７】
請求項１〜１４のいずれか一つに記載のフィルムを内包する高エネルギーシステムまたは高出力システム、とりわけリチウムバッテリー、リチウムイオンバッテリー、リチウムポリマーバッテリー、アルカリ土類バッテリーまたは二重層コンデンサー。